Brevet FR2763332A1 — publié le 19981120

-1 - PROCEDE DE PURIFICATION DE DIMETHYLSULFOXIDE IDMSO) La présente invention concerne un procédé de purification de diméthylsul- foxyde (DMSO) et le DMSO ainsi purifié. Le DMSO disponible actuellement sur le marché est un produit ayant déjà une bonne pureté. Ses spécifications commerciales sont généralement: pureté: > 99,7 % par chromatographie acidité: échangeur d'anions. On a effectué maintenant des analyses de traces métalliques sur plusieurs échantillons de DMSO commercial, de différentes provenances. Ces analyses sont rapportées dans le tableau 1. Les concentrations en sodium, fer, potassium, calcium, chrome, cuivre, nickel et zinc ont été mesurées par ICP (spectrométrie d'émission atomique-torche à plasma, appareil Perkin Elmer, modèle Optima 3000) et sont exprimées en ppb (1 ppb = 1 partie en poids par milliard = 1 [g par kg). La liste des éléments métalliques figurant dans le tableau 1 n'est pas exhaustive quant aux éléments métalliques présents dans ces échantillons. -2- TABLEAU1 Echantil- Cations métalliques = Ion Na Fe K Ca Cr Cu Ni Zn 1 40 13 60 20 2 10 8 10 2 39 60 3 13 13 3 30 40 3 20 12 4 30 40 3 14 13 30 6 70 90 65 55 15 2 25 60 limite de 2 1 3 2 2 2 3 3 détection ___ Pour certaines applications, comme par exemple en électronique ou en pharmacie, les DMSO analysés ci-dessus contiennent trop d'impuretés métalliques. s En général, un DMSO contenant moins de 10 ppb de chaque contaminant métalli- que, alcalin et alcalino-terreux, serait nécessaire pour la plupart des utilisations dans les deux domaines techniques précités. Le but de la présente invention est de trouver un procédé de purification du DMSO commercial ayant déjà une bonne pureté, mais cette dernière étant cepen- o0 dant insuffisante pour certaines applications. L'échange d'ions par la mise en oeuvre de résines est une technique très utilisée pour les milieux aqueux et permet notamment l'obtention d'eau déionisée. L'échange d'anions en milieu DMSO liquide à faible teneur en eau a déjà été réalisé par Alan M. Phipps, Anal. Chem. 40(12) pp. 1769-1773, 1968, dans le but de mesu- rer les quantités d'anions fixés sur la résine dans des conditions expérimentales s'approchant de l'équilibre thermodynamique. Il a maintenant été trouvé que l'utilisation d'une résine sous forme sulfonate d'ammonium permet, dans du DMSO à faible teneur en eau ou quasi-anhydre, de remplacer les cations métalliques Mn+ (n valant de 1 à 4) par des ions ammonium (n. NH4+). L'invention a donc pour objet un procédé de purification de diméthylsul- foxyde pour en diminuer la teneur en cations métalliques, alcalins et alcalino-terreux, caractérisé en ce qu'il consiste essentiellement à mettre le DMSO à purifier en contact avec un solide constitué par une résine échangeuse d'ions de type sulfoni- que ayant ses groupes actifs sous forme sulfonate d'ammonium (SO3NH4), puis à séparer du solide le liquide constitué par du DMSO purifié à de très faibles teneurs -3- en cations métalliques, alcalins et alcalinoterreux, par tout moyen connu approprié, notamment filtration, percolation ou centrifugation. Avantageusement, on traite un DMSO à faible teneur en eau, cette teneur étant de préférence inférieure ou égale à 0,15 % en poids par rapport au poids total. De préférence, la résine sulfonique est à base d'un copolymère polystyrène- divinylbenzène. En effet, ces résines ont un squelette résistant aux attaques chimi- ques et, en particulier, elles ne se dissolvent pas dans le DMSO. Ces résines sont généralement définies par leur taux de divinylbenzène. En effet, ce dernier déter- mine le taux de réticulation de la résine et donc la taille des pores dans lesquels io l'échange cationique se fait à l'échelle atomique. De préférence, dans le copolymère, le divinylbenzène représente de 50 à % en poids et le polystyrène de 50 à 40 % en poids par rapport au poids total du copolymère, sans tenir compte des groupes SO3NH4. Ce taux de divinylbenzène assure une bonne activité cinétique de l'échange des cations Mn+ par n. NH4+. La mise en contact du DMSO à purifier avec la résine échangeuse d'ions a lieu à une température allant de 18,45 C (point de fusion du DMSO) à 120 C (température limite de stabilité thermique des résines). Cette température est avan- tageusement comprise entre 19 et 80 C, de préférence entre 20 et 50 C. Pour définir la qualité du DMSO susceptible d'être obtenu purifié par le procédé selon l'invention, le fer et le sodium ont été retenus comme éléments traceurs et indicateurs de la teneur générale en cations métalliques, alcalins et alcalino-terreux. Ce DMSO purifié se caractérise en ce qu'il comporte une teneur en cation Fe inférieure ou égale à 1 ppb et une teneur en cation Na inférieure ou égale à 2 ppb, limites respectives de détection de la méthode d'analyse par spectrométrie d'émis- sion atomique-torche à plasma. L'invention sera mieux comprise à l'aide de la partie expérimentale suivante décrivant un exemple de réalisation de la présente invention. Partie expérimentale I. Méthode d'analyse: Pour analyser les traces de métaux dans le DMSO, on a utilisé l'ICP (spectrométrie d'émission atomique-torche à plasma): I'échantillon est introduit dans une torche plasma, les différents éléments présents sont excités et émettent des photons dont l'énergie est caractéristique de l'élément puisqu'elle est définie par la structure électronique de l'élément considéré. On a utilisé en routine un appareil Perkin Elmer (modèle Optima 3000 DV). -4- Il. Méthodologie: Principe: les traces métalliques sont sous forme Mn+. Par passage du DMSO sur une résine échangeuse de cations, elle-même sous forme NH4+, on substitue les ions Mn+ en solution par n.NH4+. III. Essai: Principe par souci de simplifier les analyses, le sodium et le fer ont été choisis comme traceurs représentatifs de l'ensemble des impuretés métalliques contenues dans le DMSO. Le sodium est caractéristique de la pollution atmosphérique et accidentelle (poussières, environnement) et le fer est caractéristique de la pollution pouvant provenir du process (unité en acier inox). Du DMSO dopé à 1000 ppb de fer et 1000 ppb de sodium a été mis au contact d'une résine échangeuse de cations, sous forme NH4+ (2 g de résine pour g de DMSO) à 25 C. Des échantillons de DMSO sont prélevés au cours du temps. On peut ainsi suivre les évolutions des concentrations en fer et sodium avec le temps. La résine employée était de type sulfonique, fournie par la société Purolite sous la référence MN 500. Elle est notamment caractérisée par un rapport divinyl- benzène/styrène compris entre 50/50 et 60/40. Elle a été traitée au préalable pour obtenir la forme H+ de la manière suivante: au travers de 90 ml de résine, placés dans une colonne, on fait passer 540 ml d'HCI 5 % à un débit constant et tel que l'opération dure 30 à 45 minutes. La résine a ensuite été rincée à l'eau déionisée jusqu'à neutralité de l'eau sortante. La résine ainsi obtenue sous forme H+ a ensuite été traitée pour obtenir la forme NH4+ de la manière suivante: sur les 90 ml de résine, placés dans la colonne, on a fait passer 500 ml d'une solution aqueuse d'ammoniaque (NH4OH) à 2,5 % à un débit constant et tel que l'opération dure 30 à minutes. Après avoir été rincée à l'eau déminéralisée jusqu'à neutralité de l'eau sortante, la résine a été séchée par mise en suspension dans du méthanol et évapo- ration sous vide à l'évaporateur rotatif (90 C, 2000 Pa) jusqu'à observation d'un poids constant. Le tableau 2 indique l'évolution en fonction du temps de la concentration en fer et en sodium dans le DMSO. TABLEAU 2 Temps (min.) 0 5 10 20 45 60 90 120 [Na] (ppb) 980 120 50 21 10 6 REVENDICATIONS 1. Procédé de purification de diméthylsulfoxyde (DMSO) pour en diminuer la teneur en cations métalliques, alcalins et alcalino-terreux, caractérisé en ce qu'il consiste à mettre le DMSO à purifier en contact avec un solide constitué par une résine échangeuse d'ions de type sulfonique ayant ses groupes actifs sous forme sulfonate d'ammonium (SO3NH4), puis à séparer du solide le liquide constitué par du DMSO purifié à très faibles teneurs en cations métalliques, alcalins et alcalino- terreux. 2. Procédé selon la revendication 1, caractérisé en ce que l'on traite un DMSO à faible teneur en eau, cette teneur étant de préférence inférieure ou égale à 0,15 % en poids par rapport au poids total. 3. Procédé selon la revendication 1 ou 2, caractérisé en ce que la résine est à base d'un copolymère polystyrène-divinylbenzène. 4. Procédé selon l'une des revendications 1 à 3, caractérisé en ce que la mise en contact du DMSO à purifier avec la résine échangeuse d'ions a lieu à une température de 19 à 80 C. 5. Procédé selon la revendication 4, caractérisé en ce que la température est comprise entre 20 et 50 C. 6. DMSO susceptible d'être obtenu suivant le procédé de l'une des revendi- cations 1 à 5, caractérisé en ce qu'il comporte une teneur en cation Fe inférieure ou égale à 1 ppb et une teneur en cation Na inférieure ou égale à 2 ppb, limites respec- tives de détection de la méthode d'analyse par spectrométrie d'émission atomique- torche à plasma.